(57)【要約】【課題】光ファイバ用多孔質ガラス母材を製造する場合の材料効率を向上する。【解決手段】垂下した種棒にガラス微粒子を付着させて光ファイバのコアに相当するコア相当部を形成し、コア相当部にガラス微粒子を付着させて光ファイバのクラッドに相当するクラッド相当部の少なくとも一部を形成する、光ファイバ用多孔質ガラス母材の製造方法であって、光ファイバ用多孔質ガラス母材の外径が未だ目標外径に達していない第１の時点から、第１の時点よりも後であって、光ファイバ用多孔質ガラス母材の外径が目標外径に最初に達する時点か当該時点よりも前の第２の時点までの間、クラッド相当部の最外層を形成するクラッド形成用バーナの傾きをより上向きに変化させながらガラス微粒子を付着させる。【選択図】図２
2019073406.tif 000002
【特許請求の範囲】
【請求項１】
垂下した種棒にガラス微粒子を付着させて光ファイバのコアに相当するコア相当部を形成し、前記コア相当部にガラス微粒子を付着させて光ファイバのクラッドに相当するクラッド相当部の少なくとも一部を形成する、光ファイバ用多孔質ガラス母材の製造方法であって、
前記クラッド相当部の最外層を形成するクラッド形成用バーナの傾きを、前記光ファイバ用多孔質ガラス母材に対する予め定めた傾きに向かって、当該傾きよりも下向きの状態から、ガラス微粒子を堆積させながら変化させる期間を含む製造方法。
【請求項２】
ガラス微粒子の堆積を開始した時点において、前記クラッド形成用バーナは、水平面よりも下を向いている請求項１に記載の光ファイバ用多孔質ガラス母材の製造方法。
【請求項３】
前記予め定められた傾きは、製造する光ファイバ用多孔質ガラス母材の目標外径に基づいて予め決定されている請求項１または２に記載の光ファイバ用多孔質ガラス母材の製造方法。
【請求項４】
前記クラッド形成用バーナは、前記クラッド形成用バーナが噴射する火炎と、前記クラッド形成用バーナと隣接する他の形成用バーナの火炎とが連続する範囲で向きを変化させる請求項１から３のいずれか一項に記載の光ファイバ用多孔質ガラス母材の製造方法。
【請求項５】
垂下された種棒を収容する反応容器と、
前記種棒にガラス微粒子を付着させて光ファイバのコアとなるコア相当部を形成するコア形成用バーナと、
光ファイバにおいてクラッドとなるガラス微粒子を前記コア相当部に付着させて、光ファイバのクラッドとなるクラッド相当部の少なくとも一部を形成するクラッド形成用バーナと、
前記クラッド形成用バーナの向きを変化させる駆動部と、
前記クラッド相当部の最外層を形成するクラッド形成用バーナの傾きを、光ファイバ用多孔質ガラス母材に対する予め定めた傾きに向かって、当該傾きよりも下向きの状態から、ガラス微粒子を堆積させながら変化させるべく前記駆動部を制御する制御部と
を備える光ファイバ用多孔質ガラス母材の製造装置。
【請求項６】
前記クラッド形成用バーナは、前記反応容器の壁面と重なる回転軸を中心に回転して向きを変える請求項５に記載の光ファイバ用多孔質ガラス母材の製造装置。
【請求項７】
前記回転軸が、前記反応容器の壁面と重なる位置に配される請求項６に記載の光ファイバ用多孔質ガラス母材の製造装置。
【請求項８】
前記反応容器に一端が密着し、前記クラッド形成用バーナに他端が密着し、前記反応容器および前記クラッド形成用バーナの間を気密に封止する筒状の封止部材を更に備える請求項５から７のいずれか一項に記載の光ファイバ用多孔質ガラス母材の製造装置。
【請求項９】
前記駆動部は、前記反応容器の外部に配される請求項５から８のいずれか一項に記載の光ファイバ用多孔質ガラス母材の製造装置。
【請求項１０】
前記駆動部は、電動ゴニオステージを含む請求項５から９のいずれか一項に記載の光ファイバ用多孔質ガラス母材の製造装置。
【発明の詳細な説明】
【技術分野】
【０００１】
本発明は、光ファイバ用多孔質ガラス母材の製造方法および製造装置に関する。
【背景技術】
【０００２】
複数の合成用バーナを用いて、光ファイバ用多孔質ガラス母材のコア相当部とクラッド相当部とを同時に形成するＶＡＤ法（Ｖａｐｏｒ−ｐｈａｓｅ  Ａｘｉａｌ  Ｄｅｐｏｓｉｔｉｏｎ  Ｍｅｔｈｏｄ：気相軸付け法）がある（特許文献１参照）。
特許文献１  特許第５６９７１６５号公報
【発明の概要】
【発明が解決しようとする課題】
【０００３】
特許文献１に記載された製造方法によると、ガラス微粒子の堆積初期に多孔質ガラス母材に割れが生じる場合があった。
【課題を解決するための手段】
【０００４】
本発明の第１の態様においては、垂下した種棒にガラス微粒子を付着させて光ファイバのコアに相当するコア相当部を形成し、コア相当部にガラス微粒子を付着させて光ファイバのクラッドに相当するクラッド相当部の少なくとも一部を形成する、光ファイバ用多孔質ガラス母材の製造方法であって、クラッド相当部の最外層を形成するクラッド形成用バーナの傾きを、光ファイバ用多孔質ガラス母材に対する予め定めた傾きに向かって、当該傾きよりも下向きの状態から、ガラス微粒子を堆積させながら変化させる期間を含む製造方法が提供される。
【０００５】
本発明の第２の態様においては、垂下された種棒を収容する反応容器と、種棒にガラス微粒子を付着させて光ファイバのコアとなるコア相当部を形成するコア形成用バーナと、光ファイバにおいてクラッドとなるガラス微粒子をコア相当部に付着させて、光ファイバのクラッドとなるクラッド相当部の少なくとも一部を形成するクラッド形成用バーナと、クラッド形成用バーナの向きを変化させる駆動部と、クラッド相当部の最外層を形成するクラッド形成用バーナの傾きを、光ファイバ用多孔質ガラス母材に対する予め定めた傾きに向かって、当該傾きよりも下向きの状態から、ガラス微粒子を堆積させながら変化させるべく駆動部を制御する制御部とを備える光ファイバ用多孔質ガラス母材の製造装置が提供される。
【０００６】
上記の発明の概要は、本発明の特徴の全てを列挙したものではない。これらの特徴群のサブコンビネーションもまた発明となり得る。
【図面の簡単な説明】
【０００７】
【図１】製造装置１０の構成と、初期状態とを示す模式図である。
【図２】製造装置１０の堆積開始後の状態を示す模式図である。
【図３】製造装置１０に堆積開始後の他の状態を示す模式図である。
【図４】多孔質ガラス母材３０における有効部８２の割合を示す図である。
【発明を実施するための形態】
【０００８】
次に、発明の実施の形態を通じて本発明を説明する。下記の実施形態は、特許請求の範囲に係る発明を限定するものではない。実施形態の中で説明されている特徴の組み合わせの全てが発明の解決手段に必須であるとは限らない。
【０００９】
図１は、ＶＡＤ法による光ファイバ用多孔質ガラス母材の製造装置１０の構造を示す模式図である。製造装置１０は、反応容器１１、シャフト１２、コア形成用バーナ４１、コア側クラッド形成用バーナ４２、および表面側クラッド形成用バーナ４３を備える。
【００１０】
反応容器１１は、多孔質ガラス母材を製造する環境を包囲して、製造する多孔質ガラス母材の汚染を防止すると共に、製造の過程で発生するガラス微粒子等の飛散を防止する。また、多孔質ガラス母材の形成過程の雰囲気を形成する目的で、反応容器１１には吸入口１３および排出口１４が設けられる。
【００１１】
反応容器１１の吸入口１３からは、例えば清浄な空気が供給される。これにより、多孔質ガラス母材を製造する環境が清浄に保たれる。反応容器１１の排出口１４からは、供給された空気の一部と共に、合成されたものの多孔質ガラス母材に付着しなかったガラス微粒子が反応容器１１の外部に排出される。排出されたガラス微粒子は反応容器１１の外部で収集され、周辺環境への散逸が防止される。
【００１２】
図１に示されるように、シャフト１２は、下端で種棒２０の上端を把持して、種棒２０を反応容器１１の内部に垂下する。また、シャフト１２は、種棒２０を垂下した状態で鉛直な回転軸の周りに回転し、且つ、種棒２０と共に昇降する。これにより、ガラス微粒子を付着させるターゲットとしての種棒２０を多孔質ガラス母材の成長に伴って引き上げて、目標の長さの多孔質ガラス母材を製造する。
【００１３】
コア形成用バーナ４１、コア側クラッド形成用バーナ４２、および表面側クラッド形成用バーナ４３のそれぞれは、ガラス原料である四塩化ケイ素、オクタメチルシクロテトラシロキサン等の原料ガスを酸水素炎に吹き込んでガラス微粒子を合成する。コア形成用バーナ４１は、主に、種棒２０の先端と、種棒２０の先端から下方に成長するコア相当部３１とに、合成したガラス微粒子を堆積させる。
【００１４】
多孔質ガラス母材３０において、コア相当部３１は、最終的に光ファイバにおいてコア部となる。コア形成用バーナ４１には、屈折率を上昇させるドーパントとなる酸化ゲルマニウムの原料として、四塩化ゲルマニウム等が原料ガスに添加される。更に、コア形成用バーナ４１には、ガラス原料としての四塩化ケイ素、可燃性ガスとしての水素ガス、助燃性ガスとしての酸素ガス、シールガスとしての窒素ガス、アルゴンガス等が供給される。
【００１５】
コア側クラッド形成用バーナ４２は、主に、コア形成用バーナ４１が堆積させたコア相当部３１の側面に対して、合成したガラス微粒子を堆積させる。また、表面側クラッド形成用バーナ４３は、主に、コア側クラッド形成用バーナ４２が堆積させたクラッド相当部３２の一部に対して、合成したガラス微粒子を更に堆積させる。形成された多孔質ガラス母材３０は、後工程において加熱炉で脱水および透明化されてガラス母材となる。
【００１６】
また、多孔質ガラス母材３０のクラッド相当部３２は、最終的に、光ファイバのクラッド部となる。クラッド相当部３２の体積は、コア相当部３１の体積と比較して著しく大きいことが必要とされるので、クラッド相当部３２の形成に複数の合成用バーナを用いる場合がある。この場合、クラッド相当部３２を形成するための複数の合成用バーナは、それぞれクラッド相当部３２の一部を形成する。
【００１７】
図示の例では、製造装置１０に、コア側クラッド形成用バーナ４２と、表面側クラッド形成用バーナ４３とが設けられる。コア側クラッド形成用バーナ４２は、コア相当部３１に隣接する、クラッド相当部３２の内側部分を形成する。表面側クラッド形成用バーナ４３は、コア側クラッド形成用バーナ４２に隣接して配され、クラッド相当部３２の表面に位置する外側部分を形成する。コア側クラッド形成用バーナ４２が形成したクラッド相当部３２と、表面側クラッド形成用バーナ４３が形成したクラッド相当部３２とは、完成した多孔質ガラス母材３０において、一体のクラッド相当部３２となる。
【００１８】
コア側クラッド形成用バーナ４２および表面側クラッド形成用バーナ４３には、屈折率を変化させるドーパントを添加せずに、ガラス原料としての四塩化ケイ素、可燃性ガスとしての水素ガス、助燃性ガスとしての酸素ガス、シールガスとしてのアルゴンガス等を供給してもよい。また、クラッド部の屈折率を調整する目的で、これらのガスに四塩化ゲルマニウムガス、四フッ化ケイ素ガス等を加えてもよい。
【００１９】
更に、製造装置１０は、駆動部５０、制御部６０、および封止部材７０を備える。駆動部５０は、反応容器１１の外側に配置され、電動ゴニオステージ５１およびバーナホルダ５２を有する。バーナホルダ５２は、表面側クラッド形成用バーナ４３の後端近傍を保持する。また、バーナホルダ５２は、電動ゴニオステージ５１により支持される。これにより、制御部６０の制御の下に電動ゴニオステージ５１が動作した場合に、水平方向に対する表面側クラッド形成用バーナ４３の傾きが変化する。
【００２０】
ここで、表面側クラッド形成用バーナ４３は、電動ゴニオステージ５１により規定された仮想の回転軸Ｃを中心に回転して、傾きθを変化させる。図中に示すように、製造装置１０において、電動ゴニオステージ５１は、反応容器１１の壁面と重なる位置に、表面側クラッド形成用バーナ４３の仮想の水平な回転軸Ｃを規定する。
【００２１】
これにより、表面側クラッド形成用バーナ４３が傾きθを変化させる場合に生じる変位が、反応容器１１の壁面と交差する位置において最も小さくなる。よって、表面側クラッド形成用バーナ４３を貫通させたことにより反応容器１１の壁面に形成される貫通穴の大きさを小さくできる。
【００２２】
なお、電動ゴニオステージ５１を用いて駆動部５０を構成することにより、制御部６０は、電気的な制御で、堆積時間もしくは引上げ距離の変化に応じて、表面側クラッド形成用バーナ４３の傾きθを変化させる。よって、後述する表面側クラッド形成用バーナ４３の傾き制御の自動化も容易になる。
【００２３】
製造装置１０において、反応容器１１の壁面の外側と、表面側クラッド形成用バーナ４３の表面との間は、封止部材７０により気密に封止される。封止部材７０は、全体として筒状の形状を有し、一端が反応容器１１の外面に密着し、他端が表面側クラッド形成用バーナ４３の外面に密着する。
【００２４】
封止部材７０は、例えばシリコンゴムのような、耐熱温度が高く可撓性を有する材料を用いて形成してもよい。これにより、傾きθが変化して表面側クラッド形成用バーナ４３の反応容器１１に対する相対位置が変化した場合であっても、封止部材７０が反応容器１１の気密性を維持した状態で変形することによって、反応容器１１の内部は、外部雰囲気から遮断される。
【００２５】
また、製造装置１０においては、表面側クラッド形成用バーナ４３の仮想の回転軸Ｃが反応容器１１の壁面に重なる位置に設けられている。これにより、表面側クラッド形成用バーナ４３の反応容器１１に対する相対位置の変化が小さくなるので、傾きθが変化した場合の封止部材７０の変形量が抑制される。これにより、封止部材７０の耐久性が向上すると共に、反応容器１１の気密性の維持が容易になる。
【００２６】
上記のような製造装置１０を用いた多孔質ガラス母材３０の製造において、コア側クラッド形成用バーナ４２により合成されたガラス微粒子の一部は、コア側クラッド形成用バーナ４２自身の火炎の外側で多孔質ガラス母材３０に付着して低密度部を形成する場合がある。こうして形成された低密度部は、シャフト１２の引き上げにより多孔質ガラス母材３０が図中上方に移動した場合に、表面側クラッド形成用バーナ４３の火炎により加熱されて高密度化される。
【００２７】
製造装置１０における、コア形成用バーナ４１の傾き、配置等の設置条件は、製造する多孔質ガラス母材３０におけるコア相当部３１の目標仕様に基づいて決定される。また、クラッド相当部３２の内側部分はコア相当部３１の表面に直接に形成されるので、コア側クラッド形成用バーナ４２の設置条件も、コア形成用バーナ４１等の設置条件に強く依存する。
【００２８】
これに対して、表面側クラッド形成用バーナ４３の設置条件については、ガラス微粒子の付着率を高くすること以外に、特段の制限がないとされている。ここで、ガラス微粒子の付着率とは、合成用バーナで生成されたガラス微粒子のうち、多孔質ガラス母材３０に付着したガラス微粒子の割合を意味する。
【００２９】
製造装置１０による多孔質ガラス母材３０の製造において、ガラス微粒子の堆積を開始した当初は、多孔質ガラス母材３０自体の外径が著しく変動する。このため、上記のような多孔質ガラス母材３０の形成プロセスを維持するための、表面側クラッド形成用バーナ４３に対する適切な設置条件は、多孔質ガラス母材３０の製造中に変化する場合がある。
【００３０】
例えば、コア側クラッド形成用バーナ４２の火炎の外側で形成された、すなわち低温で形成された低密度部が表面側クラッド形成用バーナ４３の火炎で加熱された場合に、多孔質ガラス母材３０に割れが生じる場合がある。このような多孔質ガラス母材３０の割れは、種棒２０にガラス微粒子の堆積を開始した初期に発生する場合があり、初期割れと呼ばれる。初期割れが生じた場合は、多孔質ガラス母材３０の製造を最初からやり直さなければならず、歩留りおよび生産性が低下する。
【００３１】
また、初期割れが発生することなく多孔質ガラス母材３０の製造が進行した場合であっても、初期割れが生じるような製造初期の段階では多孔質ガラス母材の外径が安定しない場合がある。多孔質ガラス母材３０の外径が変動した場合は、多孔質ガラス母材３０におけるコア相当部３１とクラッド相当部３２との割合が安定しないので、光ファイバ用母材として用いることができない。このため、安定した目標外径の多孔質ガラス母材３０を連続的に製造できる状態に至るまでに時間がかり、多孔質ガラス母材の生産性が低下する。
【００３２】
これに対して、製造装置１０によれば、表面側クラッド形成用バーナ４３の傾きθを変化させることができる。よって、多孔質ガラス母材３０の外径が目標外径で安定するまでの間、傾きθを変化させて表面側クラッド形成用バーナ４３の設置条件を適切に維持し、初期割れおよび外径変動を抑制できる。なお、図１に示すように、表面側クラッド形成用バーナ４３の傾きθは、表面側クラッド形成用バーナ４３の中心軸Ｔが水平面Ｈに対してなす角度により表される。
【００３３】
図１は、製造装置１０によるガラス微粒子の堆積が開始した後の比較的初期の状態を示す図でもある。この段階では、多孔質ガラス母材３０の外径は最大部分でも目標外径に達していない。このように、多孔質ガラス母材３０の外径が目標外径に達していない期間の内に、多孔質ガラス母材３０の製造における第１の時点が設定される。
【００３４】
ここで、第１の時点は、表面側クラッド形成用バーナ４３が火炎を噴射する噴射口側が水平面Ｈより上向きに変化し始めるタイミングであり、このタイミングは、表面側クラッド形成用バーナ４３がガラス微粒子を堆積し始めた時点であってもよいし、それよりも後であってもよい。ただし、第１の時点は、表面側クラッド形成用バーナ４３の傾きθが固定され、多孔質ガラス母材３０の堆積条件が定常状態になる前の時点である。
【００３５】
この第１の時点において、表面側クラッド形成用バーナ４３の傾きθは、表面側クラッド形成用バーナ４３の噴射口は水平面Ｈよりも下を向いている。よって、表面側クラッド形成用バーナ４３の傾きθは、水平面Ｈに対して負の角度をなす。
【００３６】
第１の時点を、コア形成用バーナ４１、コア側クラッド形成用バーナ４２、表面側クラッド形成用バーナ４３に点火して、ガラス微粒子の合成および種棒２０へのガラス微粒子の堆積を開始した時点とした場合、表面側クラッド形成用バーナ４３の傾きθは、例えば−１０°である。これにより、表面側クラッド形成用バーナ４３から噴射された火炎が、未だ小径の多孔質ガラス母材３０の表面において、コア側クラッド形成用バーナ４２の火炎と連続した状態になる。
【００３７】
なお、コア形成用バーナ４１およびコア側クラッド形成用バーナ４２の各々に原料ガスを供給するタイミングは同じでもよく、その場合、種棒２０の引き上げも同時に開始される。しかしながら、コア形成用バーナ４１およびコア側クラッド形成用バーナ４２の各々に原料ガスを供給するタイミングは異なっていてもよい。また、表面側クラッド形成用バーナ４３に原料ガスを供給して、表面側クラッド形成用バーナ４３がガラス微粒子の堆積を開始するタイミングは他のバーナよりも遅く、例えば、１時間程度遅れて開始される。よって、上記の第１の時点は、表面側クラッド形成用バーナ４３の点火のタイミングを基準に決定してもよい。
【００３８】
また、製造装置１０においてガラス微粒子の堆積を開始する当初の段階は、細い種棒２０にガラス微粒子を付着させるために、各バーナによるガスの吐出量を少なく調整してもよい。このガス吐出量は、形成される多孔質ガラス母材３０の外径が目標外径に達してガラス微粒子の堆積条件が定常状態になるまでの間、堆積時間の経過や、シャフト１２による種棒２０の引き上げ長の増加等に応じて、徐々に増加させてもよい。
【００３９】
図２は、製造装置１０による多孔質ガラス母材３０の製造における他の段階を示す図である。形成されている多孔質ガラス母材３０は、図１に示した状態と比較すると大きく成長しているが、多孔質ガラス母材３０の外径は依然として目標外径に達していない。また、図１に示した状態と比較すると、製造装置１０のシャフト１２および種棒２０を介して、多孔質ガラス母材３０が上方に引き上げられている。
【００４０】
更に、図２に示した状態においては、駆動部５０により駆動された表面側クラッド形成用バーナの噴射口側が概ね水平面Ｈまで回転し、傾きθは概ね０になっている。このとき、コア側クラッド形成用バーナ４２の火炎の噴射方向と、表面側クラッド形成用バーナ４３の火炎の噴射方向とはやや開いている。しかしながら、多孔質ガラス母材３０の外径が大きくなっているので、多孔質ガラス母材３０の表面において、コア側クラッド形成用バーナ４２の火炎と、表面側クラッド形成用バーナ４３の火炎とは連続しており、両者の間に隙間はない。
【００４１】
図３は、製造装置１０による多孔質ガラス母材３０の製造における更に次の段階を示す図である。図２に示した状態と比較すると、製造装置１０のシャフト１２により多孔質ガラス母材３０は更に引き上げられている。また、形成されている多孔質ガラス母材３０の外径は目標外径に達しており、一定の目標外径を有する部分が連続する、光ファイバ母材としての有効部が既に形成され始めている。
【００４２】
図３に示した状態においては、表面側クラッド形成用バーナ４３によるガラス微粒子の堆積は、一定の目標外径が連続する多孔質ガラス母材３０の有効部に差しかかっている。よって、製造装置１０は、外径が一定の多孔質ガラス母材３０を長さ方向に成長させる定常状態にある。このため、製造装置１０による多孔質ガラス母材３０の製造における第２の時点を既に経過している。
【００４３】
ここで、第２の時点は、第１の時点よりも後であって、製造する多孔質ガラス母材３０の目標外径に応じて予め定められたタイミングである。例えば、表面側クラッド形成用バーナ４３の角度変更を開始から２００分で停止し、その後は、表面側クラッド形成用バーナ４３に供給する原料ガス等の条件を一定にする。また、種棒２０の引き上げ速度も一定にする。これにより、製造中の多孔質ガラス母材３０の形成条件が一定になった時点を第２の時点としてもよい。
【００４４】
第２の時点は、表面側クラッド形成用バーナ４３の噴射口側をより上向きに変化させること、すなわち、水平面Ｈに対する傾きθの正方向への増大を止めて、表面側クラッド形成用バーナ４３の傾きθを固定する時点である。換言すれば、製造装置１０においては、上記の第１の時点から、上記の第２の時点までの間、表面側クラッド形成用バーナ４３の噴射口側をより上向きに変化させながら、すなわち、水平面Ｈに対する傾きθを正方向に増大させながらガラス微粒子を付着させる。
【００４５】
なお、表面側クラッド形成用バーナ４３の傾きθの変化は、連続的であってもよいし、段階的であってもよい。特に、駆動部としてステッピングモータを用いた場合、傾きθの変化は段階的にならざるを得ない。しかしながら、変化の段階が十分に細かければ、連続的な変化と変わらなくなる。逆に、変化の段階お大きすぎる場合は、製造中の多孔質ガラス母材３０の表面に、急峻な温度変化が生じて割れ等の原因となる。
【００４６】
図３に示した状態は第２の時点を過ぎているので、表面側クラッド形成用バーナ４３の傾きθは、定常状態に対応する向きに固定され、図示の例ではやや上向きに設定されている。この場合、コア側クラッド形成用バーナ４２の火炎の噴射方向と、表面側クラッド形成用バーナ４３の火炎の噴射方向とは更に開いている。しかしながら、多孔質ガラス母材３０の外径が大きくなっているので、多孔質ガラス母材３０の表面において、コア側クラッド形成用バーナ４２の火炎と、表面側クラッド形成用バーナ４３の火炎とは連続しており、両者の間に隙間はない。
【００４７】
なお、第２の時点以降の表面側クラッド形成用バーナの傾きθは、例えば、多孔質ガラス母材３０の目標外径に基づいて予め決定されている。また、表面側クラッド形成用バーナ４３の傾きθの変化が停止した後も、コア形成用バーナ４１、コア側クラッド形成用バーナ４２、および表面側クラッド形成用バーナ４３によるガラス微粒子の合成は継続しており、多孔質ガラス母材３０は長手方向に成長し続けている。こうして、多孔質ガラス母材３０において外径が一定した有効部が目標の長さに達するまで、多孔質ガラス母材３０の形成は継続される。
【００４８】
図１から図３までに示した例では、製造装置１０は、多孔質ガラス母材３０の製造を開始した初期の段階においては表面側クラッド形成用バーナ４３を下向きにして、コア側クラッド形成用バーナ４２の火炎と表面側クラッド形成用バーナ４３の火炎との多孔質ガラス母材３０の表面における間隔を狭め、両者の火炎間に隙間が生じることを防止できる。これにより、多孔質ガラス母材３０における低密度部の形成を抑制して、初期割れの発生を防止できる。
【００４９】
また、製造装置１０は、多孔質ガラス母材３０の表面において、コア側クラッド形成用バーナ４２の火炎と表面側クラッド形成用バーナ４３の火炎とが連続した状態で多孔質ガラス母材３０を形成する。これにより、コア側クラッド形成用バーナ４２により多孔質ガラス母材３０に低密度部が形成されたとしても、表面側クラッド形成用バーナにより即座に加熱されて高密度化される。よって、低密度部の発生は更に抑制される。
【００５０】
換言すれば、製造装置１０を用いて多孔質ガラス母材３０を製造する場合は、多孔質ガラス母材３０の形成過程において変化する表面側クラッド形成用バーナ４３の傾きθの範囲を、コア側クラッド形成用バーナ４２が噴射する火炎と、表面側クラッド形成用バーナ４３が噴射する火炎との多孔質ガラス母材３０の表面における連続性が途切れない範囲とすることが好ましい。これにより、形成される多孔質ガラス母材３０における初期割れの発生を防止できる。
【００５１】
なお、表面側クラッド形成用バーナ４３の傾きθに対する上記のような制御と併せて、初期割れの抑制を目的として、各バーナによるガスの吐出量を調整してもよい。すなわち、ガラス微粒子の堆積を開始した当初の段階は絞っていた各バーナのガスの吐出量を、形成される多孔質ガラス母材３０の外径が目標外径に達してガラス微粒子の堆積条件が定常状態になるまでの間に増加させる割合を調整して、初期割れを抑制してもよい。
【００５２】
図４は、製造装置１０により製造した多孔質ガラス母材の形状を説明する図である。また、図４は、製造装置１０を用いた２通りの方法で作製した多孔質ガラス母材３０の形状を比較して示す図でもある。
【００５３】
上段（ａ）に示す多孔質ガラス母材３０は、外径が漸増する図中左側の非有効部８１と、外径が略一定の有効部８２と、外径が漸減する図中右側の非有効部８３とを有する。ここで、非有効部８１は、製造装置１０における多孔質ガラス母材３０の製造において初期に形成された部分であり、非有効部８３は、多孔質ガラス母材３０の製造において末期に形成された部分である。
【００５４】
非有効部８１、８３においては、長手方向と直交する断面毎にコア相当部３１とクラッド相当部３２とが占める割合が異なる。このため、非有効部８１、８３を透明ガラス化して線引きしても、非有効部８１、８３からは光ファイバを製造できない。一方、有効部８２においては、その長さＥにわたって一定の目標外径Ｄ０を有するので、長手方向と直交する各断面において、コア相当部３１とクラッド相当部３２との割合が一定になる。よって、有効部８２は、線引きにより光ファイバを製造できる光ファイバ母材となる。
【００５５】
図中上段（ａ）に示す多孔質ガラス母材３０は、表面側クラッド形成用バーナ４３の傾きθを水平面Ｈに対して負の角度から正の角度に変化させながらガラス微粒子を堆積して形成されている。このため、ガラス微粒子の堆積を開始した初期は、表面側クラッド形成用バーナ４３の傾きθが水平面Ｈに対して負の角度なので、コア側クラッド形成用バーナ４２の火炎と表面側クラッド形成用バーナ４３の火炎とが接近する。従って、火炎が照射されている部分においてガラス微粒子の堆積速度が上昇する。
【００５６】
これにより、多孔質ガラス母材３０の外径は、目標外径に迅速に到達する。図示の例では、種棒２０の先端にコア相当部３１が形成され始めた位置と略同じ位置でクラッド相当部３２が目標外径Ｄ０に達し、多孔質ガラス母材３０の有効部８２が形成され始める。
【００５７】
図中下段（ｂ）に示す多孔質ガラス母材３０の非有効部８１も、製造初期に形成された非有効部８１、非有効部８１に続いて形成された有効部８２、および、製造末期に形成された非有効部８３を有する。この多孔質ガラス母材３０は、表面側クラッド形成用バーナ４３の傾きθを終始固定した状態でガラス微粒子を堆積させて形成されている。ここで、固定した表面側クラッド形成用バーナ４３の傾きθは、外径が目標外径Ｄ０に達した後に形成される有効部８２を形成する場合に最適化されている。
【００５８】
このため、非有効部８１を形成する段階においては、コア側クラッド形成用バーナ４２の火炎と表面側クラッド形成用バーナ４３の火炎とが離れている。このため、ガラス微粒子流の堆積速度が低く、多孔質ガラス母材３０の外径が目標外径Ｄ０に達するまでに時間を要し、結果的に、製造された多孔質ガラス母材３０における初期の非有効部８１の長さＡ２が、上段の多孔質ガラス母材３０の非有効部８１の長さＡ１よりも長くなる。
【００５９】
このように、表面側クラッド形成用バーナ４３の傾きθを固定した場合、最終的に同じ長さＥの有効部８２を有する多孔質ガラス母材３０を製造するために要する時間が長くなる。更に、多孔質ガラス母材３０の製造に要する材料および燃料が増加すると共に、多孔質ガラス母材３０に堆積されることなく反応容器１１内に残留するガラス微粒子が増加する。このような余剰のガラス微粒子は、反応容器１１の内面に付着した後に、塊となって落下して多孔質ガラス母材３０に付着することにより、光ファイバ用ガラス母材における泡の発生確率を増加させる。
【００６０】
［実験例１］
製造装置１０を用いて、有効部の長さＥが１４００ｍｍ、目標外径が２５０ｍｍの多孔質ガラス母材３０を作製した。表面側クラッド形成用バーナ４３の傾きθは、表面側クラッド形成用バーナ４３の噴射口側が水平面Ｈに対して上向きになるときに正の値とする。噴射口がバーナ本体に対して上側に位置し、表面側クラッド形成用バーナ４３によるガラス微粒子の合成を開始した第１の時点において、傾きθを−１０°、すなわち、表面側クラッド形成用バーナ４３の噴射口側を下向きとした。
【００６１】
製造装置１０において、シャフト１２を２００ｍｍ引き上げた第２の時点で表面側クラッド形成用バーナ４３の傾きθが＋６°となるように、制御部６０により駆動部５０を制御した。よって、図１に示した第１の時点の状態から、図３に示した第２の時点の状態までの間、表面側クラッド形成用バーナ４３の傾きθは、シャフト１２の引き上げ量に対して０．０８°／ｍｍの割合で継続的に変化させた。
【００６２】
このようにして得られた多孔質ガラス母材３０の全長Ｌ１は、非有効部８１、８３を含めて１５５０ｍｍであった。よって、この多孔質ガラス母材３０における有効部の長さＥの全長Ｌ１に対する割合は９０．３％であった。
【００６３】
同様の設定で５０本の多孔質ガラス母材３０を連続して製造したが、初期割れは発生しなかった。また、得られた多孔質ガラス母材３０を焼結炉にて脱水・透明ガラス化したところ、５０本の多孔質ガラス母材３０について、平均泡数は０．０４個であった。
【００６４】
［比較例１］
比較のために、表面側クラッド形成用バーナ４３の傾きθを終始＋６°に固定した状態で、有効部の長さＥが１４００ｍｍ，目標外径が２５０ｍｍの多孔質ガラス母材３０を５０本製造した。非有効部を含めた多孔質ガラス母材３０の全長Ｌ２は１７００ｍｍであった。よって、多孔質ガラス母材３０の全長Ｌ２に対する有効部Ｅの比率は８２．４％であった。
【００６５】
また、５０本の多孔質ガラス母材３０の製造において、３回の初期割れが生じた。更に、得られた多孔質ガラス母材３０を焼結炉にて脱水・透明ガラス化したところ、５０本の多孔質ガラス母材３０について、平均泡数は０．１２個であった。
【００６６】
上記の通り、向きを変えることができる表面側クラッド形成用バーナ４３を備えた製造装置１０を用いて、形成される多孔質ガラス母材３０の外径が目標外径に達するまでの間に、表面側クラッド形成用バーナ４３の向きを変化させる期間を設けたことにより、多孔質ガラス母材３０の外径を早期に目標外径に到達させて、多孔質ガラス母材３０における有効部の割合を高くすることができた。これにより、材料歩留りを向上できると共に、製造に要する時間を短縮して、光ファイバ用ガラス母材の生産性を向上できる。
【００６７】
多孔質ガラス母材３０の製造に要する時間が短縮された場合、工程を通じて多孔質ガラス母材３０に付着しなかったガラス微粒子が反応容器１１の内面に堆積して形成するスス塊の量も低減される。これにより、ススが多孔質ガラス母材３０に付着してガラス母材に生じる泡も低減される。
【００６８】
また、多孔質ガラス母材３０の外径が目標外径に達する前の、クラッド相当部３２の堆積初期における表面側クラッド形成用バーナ４３の向きを、多孔質ガラス母材３０の外径が目標外径に達した後の定常状態に比較して下向きにすることにより、多孔質ガラス母材３０の製造における初期割れの発生も抑制できた。これにより、多孔質ガラス母材３０の歩留りを向上して、光ファイバ用ガラス母材の製造コストを低減できる。
【００６９】
なお、製造装置１０に設けるクラッド形成用バーナの本数は３本以上であってもよい。クラッド形成用バーナが３本以上ある場合は、クラッド相当部３２における最表面を形成する合成用バーナを表面側クラッド形成用バーナ４３としてもよい。
【００７０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７１】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００７２】
１０  製造装置、１１  反応容器、１２  シャフト、１３  吸入口、１４  排出口、２０  種棒、３０  多孔質ガラス母材、３１  コア相当部、３２  クラッド相当部、４１  コア形成用バーナ、４２  コア側クラッド形成用バーナ、４３  表面側クラッド形成用バーナ、５０  駆動部、５１  電動ゴニオステージ、５２  バーナホルダ、６０  制御部、７０  封止部材、８１、８３  非有効部、８２  有効部
【図１】
2019073406.tif 000003
【図２】
2019073406.tif 000004
【図３】
2019073406.tif 000005
【図４】
2019073406.tif 000006
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
垂下した種棒にガラス微粒子を付着させて光ファイバのコアに相当するコア相当部を形成し、前記コア相当部にガラス微粒子を付着させて光ファイバのクラッドに相当するクラッド相当部の少なくとも一部を形成する、光ファイバ用多孔質ガラス母材の製造方法であって、
前記クラッド相当部の最外層を形成するクラッド形成用バーナの傾きを、前記光ファイバ用多孔質ガラス母材に対する予め定めた傾きに向かって、当該傾きよりも下向きの状態から、ガラス微粒子を堆積させながら変化させる期間を含む製造方法。
【請求項２】
ガラス微粒子の堆積を開始した時点において、前記クラッド形成用バーナは、水平面よりも下を向いている請求項１に記載の光ファイバ用多孔質ガラス母材の製造方法。
【請求項３】
前記予め定められた傾きは、製造する光ファイバ用多孔質ガラス母材の目標外径に基づいて予め決定されている請求項１または２に記載の光ファイバ用多孔質ガラス母材の製造方法。
【請求項４】
前記クラッド形成用バーナは、前記クラッド形成用バーナが噴射する火炎と、前記クラッド形成用バーナと隣接する他の形成用バーナの火炎とが連続する範囲で向きを変化させる請求項１から３のいずれか一項に記載の光ファイバ用多孔質ガラス母材の製造方法。
【請求項５】
垂下された種棒を収容する反応容器と、
前記種棒にガラス微粒子を付着させて光ファイバのコアとなるコア相当部を形成するコア形成用バーナと、
光ファイバにおいてクラッドとなるガラス微粒子を前記コア相当部に付着させて、光ファイバのクラッドとなるクラッド相当部の少なくとも一部を形成するクラッド形成用バーナと、
前記クラッド形成用バーナの向きを変化させる駆動部と、
前記クラッド相当部の最外層を形成するクラッド形成用バーナの傾きを、光ファイバ用多孔質ガラス母材に対する予め定めた傾きに向かって、当該傾きよりも下向きの状態から、ガラス微粒子を堆積させながら変化させるべく前記駆動部を制御する制御部と
を備える光ファイバ用多孔質ガラス母材の製造装置。
【請求項６】
前記クラッド形成用バーナは、前記反応容器の壁面と重なる回転軸を中心に回転して向きを変える請求項５に記載の光ファイバ用多孔質ガラス母材の製造装置。
【請求項７】
前記反応容器に一端が密着し、前記クラッド形成用バーナに他端が密着し、前記反応容器および前記クラッド形成用バーナの間を気密に封止する筒状の封止部材を更に備える請求項５または６に記載の光ファイバ用多孔質ガラス母材の製造装置。
【請求項８】
前記駆動部は、前記反応容器の外部に配される請求項５から７のいずれか一項に記載の光ファイバ用多孔質ガラス母材の製造装置。
【請求項９】
前記駆動部は、電動ゴニオステージを含む請求項５から８のいずれか一項に記載の光ファイバ用多孔質ガラス母材の製造装置。